(57)【特許請求の範囲】
【請求項１】
溶接で接合された、少なくとも２種のアルミニウム合金部材を含んで成る溶接された構造物であって、少なくとも１種の該部材が溶接用アルミニウム製品であり、該溶接用アルミニウム製品が、シート、板又は押出し品でありそしてアルミニウム合金から製造されている構造材料、及び、該構造材料の少なくとも一面に接合されている、該構造材料の該合金より低い腐食電位を持ったＡＡ７０７２合金から製造されている被覆層を含んで成る製品であって、
該構造材料の該合金が、重量％で、
Ｍｇ  ５．０−６．０
Ｍｎ  ０．６−１．２
Ｚｎ  ０．４−１．２
Ｚｒ  ０．０５−０．２５
Ｃｒ  最大０．３
Ｔｉ  最大０．２
Ｆｅ  最大０．５
Ｓｉ  最大０．５
Ｃｕ  最大０．４
Ａｇ  最大０．４
Ｓｃ  最大０．５
残部  アルミニウム及び不可避不純物
からなり、かつ、
前記ＡＡ７０７２合金が、質量％で、
Ｓｉ＋Ｆｅ  最大０．７
Ｃｕ  最大０．１
Ｍｎ  最大０．１
Ｍｇ  最大０．１
Ｚｎ  ０．８−１．３
残部  アルミニウム及び不可避不純物
からなる、溶接された構造物。
【請求項２】
該構造材料が、その二つの相対する側面の各々に１層づつ、２層の該被覆層を有する、請求項１に記載の溶接された構造物。
【請求項３】
該被覆層１層の厚さが、該構造材料の厚さの２０％以下である、請求項１または２に記載の溶接された構造物。
【請求項４】
請求項１〜３のいずれか一項に記載の溶接された構造物であって、海洋構造物、船舶、陸上乗り物又は航空宇宙乗り物の一部である構造物。
【請求項５】
請求項１〜４のいずれか一項に記載の溶接された構造物の、海洋構造物、船舶、陸上乗り物又は航空宇宙乗り物の一部としての使用。
【発明の詳細な説明】
【０００１】
発明の分野
本発明は、溶接構造物の構造部材として使用される、シート又は板製品あるいは押出し製品の形での構造材料を含んで成る溶接可能アルミニウム製品に関する。更に、本発明は、少なくとも１種のそのようなアルミニウム製品を含んで成る溶接構造物に関する。このような溶接構造物の例としては、固定構造物等の海上構造物、船舶、航空宇宙乗物及びトラック、ダンプトラック、カー（自動車）及び軌道乗物のような陸上乗物が挙げられる。本発明についての以下の記述では、主としてアルミニウムシート又は板製品について述べているが、アルミニウム押出し品をベースとした製品をも含むものとする。「アルミニウム製品」という言葉は、通常そうであるように、アルミニウム合金製品を指している。
【０００２】
先行技術の説明
アルミニウム板又はシート、特に、合金元素としてＭｇを２〜６重量％の範囲で含有するアルミニウム協会ＡＡ５ｘｘｘシリーズ合金製の個々の板又はシートを、例えばＭＩＧ、ＴＩＧ又はプラズマ溶接などの融解溶接を用いて溶接する、例えばＶ−ベベルを用いて頭対頭で溶接する場合、基材と溶接止端との間に比較的鋭い角度をもった溶接ビードが形成される。ひどくかつ望ましくない場合には、アンダーカット(undercut)さえ形成される可能性がある。通常疲労亀裂は、いわゆるホットスポット(hot-spot)で始まるが、これはそこで溶接ビードが始まるノッチである。この比較的鋭い角度又はノッチゆえに、例えば船舶建造に対するような、種々の標準設定機構は、溶接した構造体細部の疲労挙動が、使用されたアルミニウム合金とは本質的に関係なく、構造体のノッチ効果に依存していると表明している。このことは、比較的高いＭｇ含有量のＡＡ５ｘｘｘシリーズ合金に関してより鮮明になってくる。この理由で、改良された強度を持ったアルミニウム合金は、そのノッチ効果ゆえに、その疲労性能に関して、より強くないアルミニウム合金であるかのように評価される可能性がある。従って、溶接した構造体細部における許容される「グローバル・ストレス(global stresses)」は、使用されたアルミニウム合金が本来耐えられるであろうより低いレベルに減らされている。
【０００３】
溶接後の溶接ビードゾーンの形態を、例えばハンマープリーニング(preening)又は溶接再溶融によって改善することは知られているが、そのような余分な工程はできれば避けるべきである。従って、溶接工程で、改良した溶接ビードを提供する製品が求められている。
【０００４】
以下の本発明の開示との関連で、上記の問題点には関係していないが、いくつかの他の先行技術文献をここに述べる。
【０００５】
ＷＯ９８／２８１３０には、溶接用プールのための溶加剤を供給する目的で、アルミニウムコアシート上に溶加剤の被覆層を供給することについて記載されている。
【０００６】
構成材料を一緒に溶接することによっては組み立てられていない軽構造物においては、コアシート上にコアシートより低い腐食電位を持っている被覆層を供給することは公知である。ＧＢ−Ａ−１００４８６８には、特に０．０１％迄のＣｕを含有するＡＡ７０７２合金層で被覆されたＡＡ６０６１合金シートが具体例として挙げられる、低腐食性の家庭用及び産業用の水加熱器で使用するための材料ついて記述されている。溶接性については言及されていない。ＧＢ−Ａ−１４１６１３４には、耐腐蝕性を賦与するためのＡＡ７０７２層で被覆されたＡＡ４ｘｘｘシリーズの合金について記述されている。溶接によるこの材料からの管の製造については記述されているが、この材料の溶接性については議論されていない。
【０００７】
発明の概要
本発明の一つの目的は、溶接構造物において構造部材として使用され、溶接構造物に向上した疲労寿命を与える、溶接可能なアルミニウム製品を提供することにある。
【０００８】
この目的を達成するために、シート、板又は押出し品であり、そして１．５重量％以下のＺｎを含有するアルミニウム合金から製造されている構造材料、及び、該構造材料の少なくとも一面に接合されている、該構造材料の該合金より低い腐食電位を持ったＡＡ７ｘｘｘシリーズ合金から製造されている被覆層を含んで成る溶接可能なアルミニウム製品が、本発明に従って提供される。
【０００９】
この製品によって、アルミニウム合金、特にＡＡ５ｘｘｘシリーズ合金の溶接において、母材板又はシートから溶接金属への、以前知られていたより滑らかな境界部が溶接後に得られるという効果が達成される。この製品の溶着部においては、亀裂開始段階に対してより高い障壁があり、それが疲労寿命の増加をもたらし、従って、今まで知られている溶接接合部よりかなり高い疲労限界を達成することができる。更に、このより滑らかな境界部のために、部分的研磨又は溶接止端再溶融技術のような溶接止端形状の追加的修正技術の必要性がなくなる。更に、溶接中の溶融金属の流動挙動が改良され、その結果、酸化物のような溶接金属中の好ましくない含有物の量が減少することが観測されている。
【００１０】
本発明での被覆層の使用は、溶接接合部の「ホットスポット」を改良できるばかりでなく、構造材料と被覆層との収縮の違いに起因する溶接構造物の表面での圧縮応力を発生させる。この圧縮応力は、溶接ビードの収縮に起因する残留引張応力を低下させ、従ってまた疲労挙動に好ましい影響を与える。
【００１１】
本発明の被覆したアルミニウム製品の溶接の更なる利点は、表面圧縮残留応力が疲労亀裂が開始し易い領域に導入することができるということで、これによって疲労寿命を著しく延長することができる。製品の一面又は両面を被覆することにより、例えばピーニング(peening)のような、残留応力を導入する、追加の、骨の折れる技術を用いずに済ますことができる。
【００１２】
ある用途に関しては、被覆することによって、比較的柔軟な表面が亀裂発生を防ぐために、外観上の改良とより良い成形（形状）挙動のような利点が期待できる。更に、上記の溶接可能な被覆を行うことによって、用いられた被覆によって賦与されたアノード防食によって腐蝕挙動が改良されたために、より高い強度のテンパーを、構造材料の合金に対して使用することが可能になる。
【００１３】
本発明は、用いられる被覆層より高い腐食電位を持った、構造部材としてのアルミニウム合金の全ての種類に適用可能であるが、その見出された効果は２〜６重量％の範囲のＭｇを合金成分として含有するＡＡ５ｘｘｘシリーズ合金の場合に最も顕著である。Ｚｎの量は好ましくは０．４〜１．５重量％である。
【００１４】
構造材料又はコアの厚さは、好ましくは４０ｍｍ未満の範囲であり、より好ましくは０．５〜２０ｍｍの範囲である。
【００１５】
被覆層１層の厚さは、好ましくは、構造材料の厚さの２０％迄の範囲である。最少厚さは構造材料の１％であることが好ましく、被覆層１層の厚さは、より好ましくは、構造材料の厚さの１〜１５％であり、最も好ましくは構造材料の１〜１０％であり、より特別には２〜１０％である。
【００１６】
被覆層と構造材料（コアシート又はコア板）との接着は、溶接後の構造の完全性を獲得するために非常に重要である。その接着は、ローリング(rolling)によって行うのが好ましい。適切なロールボンディング法は公知である。あるいはまた、その接着は、構造材料と被覆層のそれぞれの原料の同時鋳造接触部分を有する複合インゴットを鋳造し、次いでそのインゴットを圧延することによっても得られる。この方法により主に酸化物を含有しない界面が得られる。構造材料が押出し品の場合、被覆層は、適切な方法、例えばロールボンディング法を用いて被覆する。
【００１７】
本発明によるアルミニウム製品の１実施態様においては、構造材料がＡＡ５０８３シリーズ合金、ＡＡ５０５９シリーズ合金、ＡＡ５０８６シリーズ合金、又はこれらの１つを改質した合金から製造される。
【００１８】
構造材料用に非常に有利なＡＡ５ｘｘｘシリーズ合金は、重量％で以下の組成を有している。
【００１９】
Ｍｇ  ５．０−６．０、好ましくは、５．０−５．６
Ｍｎ  ０．６−１．２、好ましくは、０．７−０．９
Ｚｎ  ０．４−１．５、好ましくは、０．４−１．２
Ｚｒ  ０．０５−０．２５
Ｃｒ  最大０．３
Ｔｉ  最大０．２
Ｆｅ  最大０．５
Ｓｉ  最大０．５
Ｃｕ  最大０．４
Ａｇ  最大０．４
Ｓｃ  最大０．５
残部  アルミニウム及び不可避不純物
ＡＡ７ｘｘｘシリーズ合金で被覆した上記構造材料を用いたこの実施態様において、母材と溶接止端との間に１３０度以上の滑らかな角度を得ることができ、これによって、より平滑な溶接開先の場合にはＳ−Ｎ曲線で試験して溶接構造体細部の疲労特性は母材の溶接疲労特性に接近するので、上記構造材料を疲労強度用に設計された溶接構造体に使用することが可能になる。
【００２０】
構造材料用に非常に有利なもう一つのＡＡ５ｘｘｘシリーズ合金は、重量％で以下の組成を有している。
【００２１】
Ｍｇ  ３．０−４．５、好ましくは３．５−４．５
Ｍｎ  ０．４−１．２、好ましくは０．４−０．７５
Ｚｎ  ０．４−１．５、好ましくは０．４−０．９
Ｚｒ  ０．０５−０．２５
Ｃｒ  最大０．３
Ｔｉ  最大０．２
Ｖ    最大０．２
Ｆｅ  最大０．５
Ｓｉ  最大０．５
Ｃｕ  最大０．２
Ａｇ  最大０．４
Ｌｉ  最大０．５
Ｓｃ  最大０．５
残部  アルミニウム及び不可避不純物。
【００２２】
本発明によるアルミニウム製品において、好ましくは、被覆層は、亜鉛を０．３〜５．０重量％の範囲で、より好ましくは０．３〜２．５重量％の範囲で含んで成るＡＡ７ｘｘｘシリーズ合金製であり、より好ましくはＡＡ７０７２シリーズ製である。亜鉛を示された範囲で含有するＡＡ７ｘｘｘシリーズ合金を被覆材として使用することにより、改良された防蝕性が特に溶接熱影響部に与えられることが見出された。特に、Ｍｇ含有合金における溶接熱影響部は、通常高析出密度のために腐蝕抵抗性に関して最悪のミクロ構造を有しており、そのことが、得られた溶接構造物の使用を、特により高温、通常８０℃以上での用途において、限定している。被覆層が溶接熱影響部近くの区域において溶接中固体のままであり、本質的には乱されないでいるので、溶接後、亜鉛の存在によって臨界溶接熱影響部に対する良好なアノード防食が行われる。更に、被覆層は溶接により影響を受けない構造材料に対してアノード防食を提供する。
【００２３】
ＡＡ７０７２合金は、重量％で、以下の組成を有している。
【００２４】
Ｓｉ＋Ｆｅ  最大０．７
Ｃｕ        最大０．１
Ｍｎ        最大０．１
Ｍｇ        最大０．１
Ｚｎ        ０．８−１．３
残部  アルミニウム及び不可避不純物。
【００２５】
本発明の他の側面においては、溶接により接合された少なくとも２種のアルミニウム合金部材を有しており、その部材の少なくとも１種が上述の本発明のアルミニウム製品であるアルミニウム溶接構造物が提供される。
【００２６】
本発明が適用できる典型的な溶接構造物の例としては、単胴型双胴船、高速フェリー、高速軽量クラフト、固定海上構造物のような海上輸送用容器、航空宇宙乗物、自動車、トラック、ローリー及び軌道乗物のような地上輸送乗物及びサイロの部品、及び装甲板が挙げられる。
【００２７】
適切な適用できる溶接技術の例としては、ＴＩＧ、ＭＩＧ、レーザー及び電気アーク溶接、及びプラズマ溶接が挙げられる。
【００２８】
溶接に際しては、種々の適切な溶加金属が、溶接可能アルミニウム製品の構造材料の組成に大きく依存して、使用することができ、そして、構造材料がＡＡ５ｘｘｘシリーズ合金から製造されている場合には、適切な溶加金属の例としてＡＡ５１８３及びＡＡ５０８７が挙げられる。
【００２９】
本発明を、さらに図面を参照して説明する。
【００３０】
実施様態の説明
図１Ａ及び１Ｂには、ＡＡ５ｘｘｘ−シリ−ズ合金の被覆していないシ−ト又は板２の溶接後の状況を示す。母材である板又はシ−ト２と溶接金属４との間の角度αは比較的鋭く、そしてそれはアンダ−カットゾ−ン５を発生させる可能性さえある。角度αは、一般に１３０°未満である。
【００３１】
同じように溶接後の状況を示している図２Ａ及び２Ｂにおいて、構造材料２がその両面をＡＡ７ｘｘｘ−シリ−ズの合金層３で被覆されたＡＡ５ｘｘｘ−シリ−ズ合金から製造されている、本発明による製造物１を溶接した場合には、製品母材と溶接金属４との間の角度αは非常に滑らかであることを示す。このことは疲労寿命を向上させると考えられる。
【００３２】
これも同じように溶接後の状況を示している図３において、図示してあるように４パス溶接を行った場合もまた、構造材料２がその両面をＡＡ７ｘｘｘ−シリ−ズの合金層３で被覆されたＡＡ５ｘｘｘ−シリ−ズ合金から製造されている、本発明による製造物１を溶接した場合には、製品母材と溶接金属４との間の角度αは非常に滑らかであることを図式的に示す。このことは疲労寿命を向上させると考えられる。
実施例
以下に実施例を記載するが、この実施例は本発明を限定するものではない。
実施例１
本発明の一つの実施例においては、重量パ−セントで、Ｍｇ：２．５６％、Ｍｎ：１．１４％、Ｚｎ：０．２９％、Ｓｉ：１．１１％、Ｆｅ：０．４６％、残部：アルミニウム及び不可避不純物、の組成を有する厚さ７ｍｍの、構造材料を形成するコア合金のシートの両側を、各々コア合金の厚さの６％の厚さの、コア合金よりも腐蝕電位が低いＡＡ７０７２合金層で、ロールボンディングによって被覆する。このシートの何組かを、ＭＩＧ及びＴＩＧによって溶接した。溶接配置は、屡々突合せ溶接試料とも呼ばれる、頭対頭であった。溶接後、母材板と溶接金属の間の角度αは１３０°以上であり、その上アンダ−カットも見られなかった。このことは、疲労寿命の増加をもたらすと考えられる。この場合、溶接の結果を試験する目的のために、構造材料（コアシ−ト）の合金の組成は、規格外スクラップの組成とした。
実施例２
被覆していないＡＡ５０８３板、同じく被覆していないＡＡ５０５９板及びＡＡ７０７２層で両側を被覆したＡＡ５０５９被覆板のペアをＡＡ５１８３の溶加ワイヤを使用してＭＩＧによって突合せ溶接を行った。これらの板は実験室規模で作製した。引張り特性、耐腐食性及び溶接の幾何学的形状に対する被覆層の効果を研究した。板の厚さは８ｍｍである。被覆板の場合、ＡＡ７０７２被覆層の各々の厚さは、製品の全厚さの２％であった。
【００３３】
溶接操作において、溶接速度は０．７ｍ／分であり、ガスはＡｒであり、そして溶接のパスを３回行った。
【００３４】
板は、全て、テンパーＨ３２１処理を行った。
【００３５】
ＡＡ５０５９合金及びＡＡ７０７２合金被覆の組成は次の通りであった。
【００３６】
ＡＡ５０５９  （重量％）
Ｓｉ    ０．０６７
Ｆｅ    ０．０９７
Ｃｕ    ０．００９
Ｍｎ    ０．７８４
Ｍｇ    ５．２９６
Ｃｒ    ０．０１０
Ｚｒ    ０．１３８
Ｚｎ    ０．５５０
Ｔｉ    ０．０２３
残部     Ａｌ及び不可避不純物
被覆層として使用されたＡＡ７０７２
Ｓｉ    ０．１７
Ｆｅ    ０．２８
Ｃｕ    ０．００５
Ｍｎ    ０．００９
Ｍｇ    ０．００１
Ｃｒ    ０．００２
Ｚｎ    １．１８
Ｔｉ    ０．０２１
残部    Ａｌ及び不可避不純物
被覆層はロールボンディングによって被覆した。
【００３７】
未溶接板の特性は、Ｅｕｒｏｎｏｒｍ−小試験片を使用して測定し、ＥＮ１０００２規格に従って試験した。クロス溶接引張り試験片は、ＤＮＶ規格”Ｒｕｌｅｓ  ｆｏｒ  Ｓｈｉｐｓ”，Ｊａｎｕａｒｙ  １９９６，Ｓｅｃｔｉｏｎ  １に従って、標点距離(gauge length )３２ｍｍ（溶接幅＋板の厚さの２倍）で機械加工して作製した。ノッチバー衝撃試験は、Ｖ型ノッチを有するＣｈａｒｐｙ衝撃試験用試験片を使用してＡＳＴＭ標準(norm)Ｅ２３に従って行った。
【００３８】
被覆したＡＡ５０５９材料の耐腐蝕性能を、被覆していないＡＡ５０５９及びＡＡ５０８３と比較して測定するために、ＡＳＳＥＴ試験（ＡＳＴＭＧ６６）、ＳＷＡＡＴ試験（ＡＳＴＭＧ８５）及びＥＸＣＯ試験（ＡＳＴＭＧ３４）を、１００℃で最高２５日間迄、鋭敏化熱処理した試験片を使用して行った。
結果：−
Ａ：未溶接板の引張り特性
未溶接板の引張り特性を評価するために、Ｅｕｒｏｎｏｒｍ小試験片をＬ及びＬＴ方向に機械加工し、そしてＥＮ１０００２に従って試験した。各合金に対して２個の試験片を使用した。表１において、ＡＡ５０８３、ＡＡ５０５９及びＡＡ７０７２で被覆したＡＡ５０５９の板材料の引張り特性が比較されている。ＡＡ７０７２で被覆したＡＡ５０５９は、耐力がＬＴ方向において６％及びＬ方向において１０％、そして引張り強度が両方向において５％、被覆していない材料に比較してより低い値を示している。
【００３９】
【表１】
0004053243.tif 000002
【００４０】
Ｂ：溶接継ぎ目横断の引張り特性
表２に、ＥＮ１０００２規格に従って測定したクロス(cross)溶接引張り特性を示す。ＤＮＶ”Ｒｕｌｅｓ  ｆｏｒ  Ｓｈｉｐｓ”，Ｊａｎｕａｒｙ １９９６，Ｓｅｃｔｉｏｎ  １に従った、３２ｍｍの標点距離を有する試験片を使用した。各合金に対して３個の試験片を使用した。表２に平均した結果を示す。
【００４１】
【表２】
0004053243.tif 000003
【００４２】
ＡＡ５０８３、ＡＡ５０５９及びＡＡ７０７２で被覆したＡＡ５０５９ のクロス溶接特性を比較すると、これらのテストにおいて、被覆した材料は、耐力において１６０ＭＰａの水準に、引張り強度で３００ＭＰａの水準に達し、明らかに、ＡＡ５０５９を被覆すると、耐力及び最終的な引張り強度の両方において強度が約１０ＭＰａ増加することが示されている。
Ｃ：ノッチバー衝撃試験
ノッチバー衝撃試験は、 Ｖ型ノッチを有するＣｈａｒｐｙ衝撃試験用試験片を使用してＡＳＴＭ標準Ｅ２３に従って行った。未溶接板の結果を、破壊コ−ド(fracture code)Ｌ−Ｔ及びＴ−Ｌについて、表３に示してある。
【００４３】
【表３】
0004053243.tif 000004
【００４４】
溶接された構造物において、Ｃｈａｒｐｙノッチ試験片としては、溶接継ぎ目の中央部にノッチを設けた試験片及び熱影響部（ＨＡＺ）にノッチを設けた試験片を作製した。クラックの進行方向は溶接継ぎ目に平行である。結果を表４に列挙する。
【００４５】
【表４】
0004053243.tif 000005
【００４６】
Ｄ：耐腐食性
ＡＳＳＥＴ試験
ＡＡ５０８３、ＡＡ５０５９及びＡＡ７０７２で被覆したＡＡ５０５９の溶接試験片を７，１６及び２５日間、１００℃で鋭敏化熱処理し、そしてＡＳＴＭＧ６６に従って試験した。
【００４７】
この試験において、ＡＡ５０８３材料は、鋭敏化熱処理を行わない場合、腐蝕の発生は見られない。１００℃で７日間の鋭敏化熱処理及びＡＳＳＥＴ試験を行った後には、ピッチング等級ＰＡ／ＰＢ（Ｎから、ＰＡ〜ＰＣ）がＡＡ５０８３ベ−ス材料に観察される。さらに鋭敏化熱処理を１００℃で２５日間に延ばすと、等級ＰＢ／ＰＣのピット(pits)がＨＡＺとベース材が接する領域に集中する。
【００４８】
ＡＡ５０５９材料もまた溶接後鋭敏化熱処理なしでは腐蝕発生は起こらない。１００℃で７日間の鋭敏化熱処理は、ＡＡ５０５９の溶接接合部の耐腐蝕性能に影響しない。溶接継ぎ目、ＨＡＺにも、またベース材料にも腐蝕発生は見られなかった。１６又は２５日間までの鋭敏化熱処理を行うと、はく離度ＥＢ（Ｎから、ＥＡ〜ＥＤ）のはく離がＨＡＺに発生する。２５日間までの鋭敏化熱処理の後にも、ベ−ス材料は腐蝕されていない。
【００４９】
ＡＡ７０７２により被覆されたＡＡ５０５９材料はＨＡＺ及びベース材料の両方に均質に分散した小さいピットの密なパターンが見られる。１００℃で２５日間までの鋭敏化熱処理の後でもはく離は見出されなかった。鋭敏化熱処理は、ＡＡ５０５９材料における析出密度(precipitation density)を変化させるが、ＡＡ７０７２被覆材料には影響を与えないので、ＡＡ７０７２で被覆されたＡＡ５０５９板材料の耐腐蝕性能は、鋭敏化熱処理効果とは無関係である。ピッチング度がＰＢである被覆材料の耐腐蝕性能は、７日間の鋭敏化熱処理後のＡＡ５０８３の耐腐蝕性能と同等である。
ＳＷＡＡＴ及びＥＸＣＯ試験
５ｘｘｘシリーズ合金の腐蝕され易さを評価するために設計された、ＡＳＳＥＴ試験の他に、被覆層有無のＡＡ５０５９間の耐腐食性の差を測定するために、ＳＷＡＡＴ及びＥＸＣＯ試験を行った。ＡＡ５０８３、ＡＡ５０５９及びＡＡ７０７２で被覆されたＡＡ５０５９の溶接試験片を１００℃で７日間鋭敏化熱処理し、ＡＳＴＭＧ８５に従ってＳＷＡＡＴ性能の試験を実施した。ＥＸＣＯ試験は、２ｘｘｘ及び７ｘｘｘシリ−ズ合金のはく離腐蝕され易さの指標を与えるので、ＡＡ７０７２で被覆されたＡＡ５０５９のみをＥＸＣＯ法を使用して試験した。ＳＷＡＡＴ試験において、ＡＡ５０８３、ＡＡ５０５９及びＡＡ７０７２で被覆されたＡＡ５０５９の性能には有意な差違はないことが明らかになった。ＥＸＣＯ試験では、ＡＡ７０７２で被覆された材料における、厳しい腐蝕発生は見られなかった。
Ｅ：結論の概要
ＡＡ７０７２によって被覆されたＡＡ５０５９の溶接後の引張り特性は、被覆されないＡＡ５０５９合金材料に比較して約１０ＭＰａ高い。溶接実施前では被覆材料の引張り特性はＡＡ５０５９板材料の引張り特性よりも若干低い（この低下は、被覆層の存在のため、予期される低下である）。
【００５０】
ＡＳＳＥＴ試験の後鋭敏化熱処理を行わない状態では、ＡＡ７０７２で被覆されたＡＡ５０５９材料は、等級ＰＢのピッチングを示し、一方、ＡＡ５０５９材料は腐蝕の発生を示さない。１００℃で２５日間の鋭敏化熱処理の後、ＡＡ５０５９はＨＡＺにおいてはく離を示し、一方ＡＡ７０７２で被覆されたＡＡ５０５９の板材料の耐腐蝕性能は鋭敏化熱処理の影響を受けない。
【００５１】
ＡＡ７０７２で被覆されたＡＡ５０５９材料の耐腐蝕性能はＡＡ５０８３の耐腐蝕性能と同等である。
【００５２】
本発明を上記の代表的な実施態様に関連して記述してきたが、本開示がなされた場合には、当業者にとっては、多くの均等な修正及び変更が明らかであろう。従って、上に記載された本発明の代表的な実施態様は、本発明を具体的に説明するためのものであり、本発明を限定するものではない。記述した実施態様に対する各種の変更を、本発明の精神及び範囲から外れることなく行うことが可能である。
【図面の簡単な説明】
【図１Ａ】  一般的な従来のＡＡ５ｘｘｘ−シリーズ合金製の板の溶接後の溶接ゾーンの略図である。
【図１Ｂ】  溶接ビ−ドにおける図１Ａの円で囲われた部分の拡大図である。
【図２Ａ】  本発明による、製造物の溶接後の溶接ゾ−ンの略図である。
【図２Ｂ】  溶接ビ−ドにおける図２Ａの円で囲われた部分の拡大図である。
【図３】  本発明による製造物の溶接の、図２Ａにおけると同様で４パス溶接を行っている点が異なっている溶接ゾ−ンの略図である。
【図１Ａ】
0004053243.tif 000006
【図１Ｂ】
0004053243.tif 000007
【図２Ａ】
0004053243.tif 000008
【図２Ｂ】
0004053243.tif 000009
【図３】
0004053243.tif 000010